Brevet FR3041210A1 (20170317)
REVENDICATIONS1. Procédé d'assemblage par frittage métallique sans pression d'un premier, élément (10) avec un deuxième 5 élément (20), le procédé comprenant les étapes suivantes : a) une étape de préparation (40) au cours de laquelle un matériau de frittage (51) comprenant des particules de métal est disposé à une interface de jonction (30 ;\n<CLM>\1\tdu premier élément (10) et du deuxième élément 10 (20) ; b) une étape de pré-frittage (41) au cours de laquelle l'assemblage (52) constitué par le premier élément (10), le deuxième élément (20) et le matériau de frittage (51) est chauffé pendant une première durée (Dl) supérieure 15 à cinq minutes à une première température (T1) strictement inférieure à la température (Tt) d'activation de la diffusion aux joints de grains ; c) une étape de densification (42) au cours de laquelle l'assemblage (52) est chauffé pendant une deuxième 20 durée (T2) à une deuxième température (T2) supérieure ou égale à la température (Tt) température d'activation de la diffusion aux joints de grains .\n<CLM>\1\tProcédé selon la revendication 1, dans lequel les particules de métal sont des particules d'argent et au 25 cours duquel la première température (Ti) est comprise entre 200°C et 300°C.\n<CLM>\1\tProcédé selon la revendication 1, dans lequel les particules de métal sont des particules d'argent et au cours duquel la deuxième température (T2) est comprise 30 entre 450°C et 550°C.\n<CLM>\1\tProcédé selon la revendication 1, dans lequel les particules de métal sont des particules de l'or et au cours duquel la première température (Tl) est comprise entre 300°C et 400°C. 35\n<CLM>\1\tProcédé selon la revendication 1, dans lequel les particules de métal sont des particules d'or et au 3041210 16 cours duquel la deuxième température (T2) est comprise entre 480°C et 700°C.\n<CLM>\1\tProcédé selon la revendication 1, dans lequel on fait varier la première température (Tl) pendant la 5 première durée (D1).\n<CLM>\1\tProcédé selon la fait varier la deuxième deuxième durée (D2).\n<CLM>\1\tProcédé selon l'une 10 revendications précédentes, comprenant également une étape de relaxation (43), postérieure à l'étape de densification (42), au cours de laquelle l'assemblage (52) est étuvé à une température comprise entre 0.3 Tf et 0.5 Tf, où Tf est la température de fusion du matériau de frittage (51) 15 degrés Kelvin, pendant une troisième durée (D3).\n<CLM>\1\tProcédé selon la revendication 8, dans lequel troisième durée (D3) est trente heures.\n<CLM>\1\tProcédé selon 20 le matériau de frittage métal micrométriques.\n<CLM>\1\tProcédé selon le matériau de frittage métal nanométriques. 25\n<CLM>\1\tProcédé selon la revendication 1, dans lequel le matériau de frittage (51) est une poudre\n<CLM>\1\tProcédé selon la revendication 1, dans lequel le matériau de frittage (51) est une pâte.\n<CLM>\1\tProcédé selon l'une 30 revendications précédentes, comprenant une étape de temps mort (45) située entre les étapes de pré-frittage (41) et de densification (42) au cours de laquelle l'assemblage (52) est ramené à la température ambiante. selon l'une quelconque des précédentes, comprenant une étape de revendication température 1, dans lequel on (T2) pendant la quelconque des comprise entre trente minutes en la et la revendication 1, dans lequel (51) comprend des particules de la revendication 1, dans lequel (51) comprend des particules de quelconque des\n<CLM>\1\tProcédé 35 revendications déliantage (44) réalisée entre les étapes de préparation 3041210 17 (40) et de pré-frittage (41), au cours de laquelle l'assemblage (52) est étuvé à une température comprise entre 50°C et 100°C.\n<CLM>\1\tAssemblage (52) obtenu par le procédé selon 5 l'une quelconque des revendications 1 à 15.